(57)【要約】【課題】低温下での貯蔵安定性に優れたプライマー塗膜用組成物を提供する。【解決手段】芳香族ポリイソシアネート又はその変性物と、脂肪族ジイソシアネートの変性物と、を含有する、プライマー塗膜用組成物。【選択図】なし【特許請求の範囲】
【請求項１】
芳香族ポリイソシアネート又はその変性物と、脂肪族ジイソシアネートの変性物と、を含有する、プライマー塗膜用組成物。
【請求項２】
前記芳香族ポリイソシアネート又はその変性物は、４，４’−ジフェニルメタンジイソシアネート、２，４’−ジフェニルメタンジイソシアネート、ジフェニルメタンジイソシアネートのカルボジイミド変性物、ジフェニルメタンジイソシアネートのポリオール変性物、及びポリメチレンポリフェニルポリイソシアネートからなる群より選ばれる少なくとも１種である、請求項１に記載のプライマー塗膜用組成物。
【請求項３】
前記脂肪族ジイソシアネートの変性物は、ヘキサメチレンジイソシアネートの変性物である、請求項１又は２に記載のプライマー塗膜用組成物。
【請求項４】
前記脂肪族ジイソシアネートの変性物の含有量が、前記プライマー塗膜用組成物全量基準で、８０質量％未満である、請求項１〜３のいずれか一項に記載のプライマー塗膜用組成物。
【請求項５】
前記芳香族ポリイソシアネート又はその変性物の含有量が、前記芳香族ポリイソシアネート又はその変性物、及び前記脂肪族ジイソシアネートの変性物の含有量の合計を基準として、２０質量％より大きい、請求項１〜４のいずれか一項に記載のプライマー塗膜用組成物。
【請求項６】
請求項１〜５のいずれか一項に記載のプライマー塗膜用組成物からなる主剤と、硬化剤と、を備える、プライマー塗膜用組成物セット。
【請求項７】
前記硬化剤はヒドロキシ化合物を含有する、請求項６に記載のプライマー塗膜用組成物セット。
【請求項８】
請求項６又は７に記載のプライマー塗膜用組成物セットにおける前記主剤及び前記硬化剤を含有する混合物の硬化物を含む、プライマー塗膜。
【発明の詳細な説明】
【技術分野】
【０００１】
本発明は、プライマー塗膜用組成物、プライマー塗膜用組成物セット及びプライマー塗膜に関する。
【背景技術】
【０００２】
塗膜防水材は、建物の屋上、ベランダ、廊下等の防水材として使用され、更には、塗床材、スポーツ施設の弾性舗装等の用途にも広く使用されている。気密性の高い室内、ピット等の密閉系構造物内における塗膜防水材においては、塗膜防水材（上塗り塗膜）と被塗物との接着性を高めるために、プライマー塗膜（下塗り塗膜）が塗工される場合がある。
【０００３】
プライマー塗膜に用いられる組成物（プライマー塗膜用組成物）においては、被塗物の汚れを除去するため、又は粘度を調整して作業性を改良するために有機溶剤が用いられている。しかし、作業従事者の安全性、及び環境に配慮して、近年では有機溶剤を含まないプライマー塗膜用組成物が開発されている。例えば特許文献１には、鋼材の防食性に優れたウレタン防食塗料に用いられる、無溶剤型の二液反応型ウレタンプライマーが開示されている。このような無溶剤型のプライマー塗膜用組成物では、その接着性を向上させるために種々の研究がなされている。
【先行技術文献】
【特許文献】
【０００４】
【特許文献１】特開平１１−３１９７０４号公報
【発明の概要】
【発明が解決しようとする課題】
【０００５】
ところで、本発明者らの検討によれば、プライマー塗膜用組成物の中には低温環境下で変質するものがあり、このようなプライマー塗膜用組成物は、冬季又は寒冷地での使用に際して安定に貯蔵されることが難しい。したがって、プライマー塗膜用組成物の低温下での貯蔵安定性を改善することが望ましい。
【０００６】
本発明の一側面は、低温下での貯蔵安定性に優れたプライマー塗膜用組成物を提供することを目的とする。
【課題を解決するための手段】
【０００７】
本発明の一側面は、芳香族ポリイソシアネート又はその変性物と、脂肪族ジイソシアネートの変性物と、を含有する、プライマー塗膜用組成物を提供する。
【０００８】
芳香族ポリイソシアネート又はその変性物は、好ましくは、４，４’−ジフェニルメタンジイソシアネート、２，４’−ジフェニルメタンジイソシアネート、ジフェニルメタンジイソシアネートのカルボジイミド変性物、ジフェニルメタンジイソシアネートのポリオール変性物、及びポリメチレンポリフェニルポリイソシアネートからなる群より選ばれる少なくとも１種である。
【０００９】
脂肪族ジイソシアネートの変性物は、好ましくはヘキサメチレンジイソシアネートの変性物である。
【００１０】
脂肪族ジイソシアネートの変性物の含有量は、プライマー塗膜用組成物全量基準で、８０質量％未満であってもよい。
【００１１】
芳香族ポリイソシアネート又はその変性物の含有量が、芳香族ポリイソシアネート又はその変性物、及び脂肪族ジイソシアネートの変性物の含有量の合計を基準として、２０質量％より大きくてもよい。
【００１２】
本発明の他の一側面は、上記のプライマー塗膜用組成物からなる主剤と、硬化剤と、を備える、プライマー塗膜用組成物セットを提供する。
【００１３】
硬化剤は、好ましくはヒドロキシ化合物を含有する。
【００１４】
本発明の他の一側面は、上記のプライマー塗膜用組成物セットにおける主剤及び硬化剤の混合物を含有する硬化物を含む、プライマー塗膜を提供する。
【発明の効果】
【００１５】
本発明によれば、低温下での貯蔵安定性に優れたプライマー塗膜用組成物を提供することができる。
【発明を実施するための形態】
【００１６】
以下、本発明の実施形態について説明する。ただし、本発明は以下の実施形態に限定されるものではない。
【００１７】
一実施形態に係るプライマー塗膜（下塗り塗膜）用組成物セットは、主剤と、硬化剤とを備える。主剤は、一実施形態において、芳香族ポリイソシアネート又はその変性物と、脂肪族ジイソシアネートの変性物とを含有する、プライマー塗膜用組成物である。
【００１８】
芳香族ポリイソシアネートは、分子内にイソシアネート基を２つ以上有する芳香族化合物（例えば、芳香族炭化水素化合物の水素原子２つ以上がイソシアネート基で置換された化合物）である。芳香族ポリイソシアネートは、分子内にイソシアネート基を２つ有する芳香族ジイソシアネートであってよい。芳香族ジイソシアネートとしては、ジフェニルメタンジイソシアネート（２，２’−ジフェニルメタンジイソシアネート、２，４’−ジフェニルメタンジイソシアネート、４，４’−ジフェニルメタンジイソシアネート又はこれらの混合物を含む。）（ＭＤＩ）、トリレンジイソシアネート（２，４−トリレンジイソシアネート、２，６−トリレンジイソシアネート又はこれらの混合物を含む。）（ＴＤＩ）、キシリレンジイソシアネート（１，２−キシリレンジイソシアネート、１，３−キシリレンジイソシアネート、１，４−キシリレンジイソシアネート又はこれらの混合物を含む。）（ＸＤＩ）、テトラメチルキシリレンジイソシアネート（１，３−テトラメチルキシリレンジイソシアネート、１，４−テトラメチルキシリレンジイソシアネート又はこれらの混合物を含む）（ＴＭＸＤＩ）、ナフタレンジイソシネート（１，５−ナフタレンジイソシネート）（ＮＤＩ）等が挙げられる。芳香族ポリイソシアネートは、下記式（１）で表されるポリメチレンポリフェニルポリイソシアネート（ポリメリックＭＤＩ）であってもよい。
【化１】
2020139150.tif 000002
（式中、ｎは正の整数を表す。）
【００１９】
芳香族ポリイソシアネートは、反応性に優れ硬化時間を短縮できる観点から、好ましくはジフェニルメタンジイソシアネート（ＭＤＩ）であり、より好ましくは、２，４’−ジフェニルメタンジイソシアネート（２，４’−ＭＤＩ）、４，４’−ジフェニルメタンジイソシアネート（４，４’−ＭＤＩ）、及びこれらの混合物である。
【００２０】
芳香族ポリイソシアネートの変性物は、上述した芳香族ポリイソシアネートに由来する反応生成物である。芳香族ポリイソシアネートの変性物は、例えば、芳香族ポリイソシアネートのカルボジイミド変性物、芳香族ポリイソシアネートのポリオール変性物であってよい。
【００２１】
芳香族ポリイソシアネートのカルボジイミド変性物とは、上述した芳香族ポリイソシアネートを公知のカルボジイミド化触媒の下で反応させて得られる、少なくとも１つのカルボジイミド基を有する化合物をいう。本明細書における芳香族ポリイソシアネートのカルボジイミド変性物には、カルボジイミド基に更にイソシアネート基が付加することにより生成されるウレトンイミン構造を有する化合物が含まれていてもよい。芳香族ポリイソシアネートの変性物は、好ましくは、ジフェニルメタンジイソシアネートのカルボジイミド変性物（４，４’−ジフェニルメタンジイソシアネートのカルボジイミド変性物、２，４’−ジフェニルメタンジイソシアネートのカルボジイミド変性物）である。
【００２２】
芳香族ポリイソシアネートのポリオール変性物は、芳香族ポリイソシアネートとポリオールとを反応させて得られる化合物である。芳香族ポリイソシアネートのポリオール変性物は、ジフェニルメタンジイソシアネートのポリオール変性物（４，４’−ジフェニルメタンジイソシアネートのポリオール変性物、２，４’−ジフェニルメタンジイソシアネートのポリオール変性物。ＭＤＩプレポリマーとも呼ばれる。）であってもよい。
【００２３】
芳香族ポリイソシアネート又はその変性物としては、市販品を用いることもできる。市販品としては、東ソー（株）製の、ミリオネートＭＴ（４，４’−ＭＤＩを含む）、ミリオネートＮＭ（４，４’−ＭＤＩ及び２，４’−ＭＤＩを含む）、ミリオネートＭＲ−１００、ミリオネートＭＲ−２００、ミリオネートＭＲ−３００（ポリメチレンポリフェニルポリイソシアネートを含む）、ミリオネートＭＴＬ（ＭＤＩのカルボジイミド変性物を含む）、コロネート１０５０、コロネート１０５７（ポリオール変性ＭＤＩを含む）、ＢＡＳＦ  ＩＮＯＡＣ  ポリウレタン（株）製の、ルプラネートＭＳ（４,４’−ＭＤＩを含む）、ルプラネートＭＩ（４，４’−ＭＤＩ及び２，４’−ＭＤＩを含む）、ルプラネートＭ２０Ｓ、ルプラネートＭ１１Ｓ、ルプラネートＭ５Ｓ（ポリメチレンポリフェニルポリイソシアネートを含む）、ルプラネートＭＭ１０３（ＭＤＩのカルボジイミド変性物を含む）、ルプラネートＭＰ−１０２（ウレタン変性ＭＤＩを含む）、ルプラネートＭＢ−３０１（変性ＭＤＩを含む）等が挙げられる。
【００２４】
芳香族ポリイソシアネート又はその変性物の含有量は、プライマー塗膜用組成物（主剤）全量基準で、２．５質量％以上、５質量％以上、１０質量％以上、２０質量％以上、３０質量％以上、４０質量％以上、５０質量％以上、６０質量％以上、又は７５質量％以上であってよく、９５質量％以下、９３質量％以下、又は９０質量％以下であってよい。
【００２５】
芳香族ポリイソシアネート又はその変性物の含有量は、塗布後のタックを抑制して上塗り塗膜を施工しやすくする観点から、プライマー塗膜用組成物に含まれる芳香族ポリイソシアネート又はその変性物、及び脂肪族ジイソシアネートの変性物の含有量の合計を基準として、２０質量％より大きくてよく、２５質量％以上、３０質量％以上、又は４０質量％以上であってもよく、４０質量％より大きくてもよい。芳香族ポリイソシアネート又はその変性物の含有量は、上記含有量の合計を基準として、９５質量％以下、９３質量％以下、又は９０質量％以下であってもよい。
【００２６】
プライマー塗膜用組成物が、芳香族ポリイソシアネートとして、４，４’−ＭＤＩ及び２，４’−ＭＤＩを含有する場合、２，４’−ＭＤＩに対する４，４’−ＭＤＩの含有量の比（４，４’−ＭＤＩ／２，４’−ＭＤＩ）は、質量比で、５／９５以上、１０／９０以上、３０／７０以上、４０／６０以上、又は４５／５５以上であってよく、９５／５以下、８０／２０以下、７０／３０以下、又は６０／４０以下であってよい。
【００２７】
プライマー塗膜用組成物は、芳香族ポリイソシアネートのみを含んでいてもよく、芳香族ポリイソシアネートの変性物のみを含んでいてもよい。プライマー塗膜用組成物が芳香族ポリイソシアネート及びその変性物を含有する場合、芳香族ポリイソシアネートの変性物に対する芳香族ポリイソシアネートの含有量の比（芳香族ポリイソシアネート／芳香族ポリイソシアネートの変性物）は、質量比で、１０／９０以上、２０／８０以上、４０／６０以上、６０／４０以上、６５／３５以上、又は７０／３０以上であってよく、９０／１０以下、８５／１５以下、又は８０／２０以下であってよい。
【００２８】
脂肪族ジイソシアネートの変性物は、分子内にイソシアネート基を２つ有する脂肪族化合物（例えば、脂肪族炭化水素化合物の水素原子２つがイソシアネート基で置換された化合物）に由来する反応生成物である。脂肪族ジイソシアネートの変性物における脂肪族ジイソシアネートは、トリメチレンジイソシアネート、１，２−プロピレンジイソシアネート、ブチレンジイソシアネート（１，２−ブチレンジイソシアネート、２，３−ブチレンジイソシアネート、１，３−ブチレンジイソシアネート）、ヘキサメチレンジイソシアネート（１，６−ヘキサメチレンジイソシアネート）、エチレンジイソシアネート、テトラメチレンジイソシアネート、１，５−ペンタメチレンジイソシアネート等であってよい。脂肪族ジイソシアネートは、低温下での貯蔵安定性を更に向上させる観点から、好ましくはヘキサメチレンジイソシアネート（ＨＤＩ）である。
【００２９】
脂肪族ジイソシアネートの変性物は、上述した脂肪族ジイソシアネートの反応生成物であって、イソシアネート基を２つ以上有する化合物であってよい。脂肪族ジイソシアネートの変性物は、より具体的には、イソシアヌレート基を有する変性物（イソシアヌレート体）、アロファネート基を有する変性物（アロファネート体）、ビュレット基を有する変性物（ビュレット体）、ウレタン基を有する変性物（アダクト体と呼ばれる化合物、及びプレポリマーと呼ばれる化合物を含む）、ウレトジオン基を有する変性物（ウレトジオン体）等であってよい。
【００３０】
イソシアヌレート基を有する変性物は、例えば、三分子の脂肪族ジイソシアネート同士の反応によって得られる三量体（トリマー）であってよい。アロファネート基を有する変性物は、例えば、脂肪族ジイソシアネートとアルコールとの反応により形成されたウレタン基を有する化合物と、脂肪族ジイソシアネートとの反応生成物であってよい。ビュレット基を有する変性物は、例えば、脂肪族ジイソシアネートとアミンとの反応により形成されたウレア基を有する化合物と、脂肪族ジイソシアネートとの反応生成物であってよい。ウレタン基を有する変性物は、例えば、脂肪族ジイソシアネートと多価アルコールとの反応生成物であってよい。ウレトジオン基を有する変性物は、例えば、２分子の脂肪族ジイソシアネート同士の反応によって得られる二量体であってよい。
【００３１】
脂肪族ジイソシアネートの変性物は、好ましくはヘキサメチレンジイソシアネート（ＨＤＩ）の変性物であり、より好ましくは、ＨＤＩのイソシアヌレート体（ＨＤＩトリマー）、及びＨＤＩのアロファネート体からなる群より選ばれる少なくとも１種である。
【００３２】
脂肪族ジイソシアネートの変性物としては、市販品を用いることもできる。イソシアヌレート基を有する変性物の市販品としては、コロネートＨＸ、コロネートＨＸＲ、コロネートＨＸＬＶ、コロネートＨＫ（以上、東ソー（株）製）、デュラネートＴＰＡ−１００、デュラネートＴＫＡ−１００、デュラネートＭＦＡ−７５Ｂ、デュラネートＭＨＧ−８０Ｂ、デュラネートＴＵＬ−１００、デュラネートＴＬＡ−１００、デュラネートＳＡ−１００、デュラネートＴＳＳ−１００、デュラネートＴＳＥ−１００（以上、旭化成（株）製）等が挙げられる。アロファネート基を有する変性物の市販品としては、コロネート２７７０（東ソー（株）製）等が挙げられる。ビュレット基を有する変性物の市販品としては、デュラネート１８Ｈ、デュラネート２１Ｓ、デュラネート２２Ａ、デュラネート２４Ａ−１００、デュラネート２２Ａ−７５Ｐ、デュラネート２１Ｓ−７５Ｅ（以上、旭化成（株）製）等が挙げられる。ウレタン基を有する変性物の市販品としては、コロネートＨＬ、コロネート２３４９（以上、東ソー（株）製）、デュラネートＰ３０１−７５Ｅ、デュラネートＥ４０２−８０Ｂ、デュラネートＥ−４０５−７０Ｂ、デュラネートＸ−２３４７、デュラネートＸ−３１５６、デュラネートＤ１０１、デュラネートＤ２０１、デュラネートＡ２０１Ｈ（以上、旭化成（株）製）等が挙げられる。ウレトジオン基を有する変性物の市販品としては、コロネート２３６５（東ソー（株）製）等が挙げられる。また、イソシアヌレート基を有する変性物及びアロファネート基を有する変性物の混合物の市販品としては、コロネート２７６０（東ソー（株）製）等が挙げられる。
【００３３】
脂肪族ジイソシアネートの変性物の含有量は、低温下での貯蔵安定性を更に向上させる観点から、プライマー塗膜用組成物（主剤）全量基準で、好ましくは５質量％以上、より好ましくは７質量％以上、更に好ましくは１０質量％以上である。また、脂肪族ジイソシアネートの変性物の含有量は、塗布後の硬化性を向上させる観点から、プライマー塗膜用組成物（主剤）全量基準で、好ましくは９７．５質量％以下、より好ましくは９５質量％以下、更に好ましくは９０質量％以下であり、塗布後のタックを抑制して上塗り塗膜を施工しやすくする観点から、８０質量％未満、６０質量％以下、６０質量％未満、５５質量％以下、５０質量％以下、又は４０質量％以下であってもよい。
【００３４】
脂肪族ジイソシアネートの変性物の含有量は、塗布後のタックを抑制して上塗り塗膜を施工しやすくする観点から、プライマー塗膜用組成物に含まれる芳香族ポリイソシアネート又はその変性物、及び脂肪族ジイソシアネートの変性物の含有量の合計を基準として、８０質量％未満、６０質量％以下、６０質量％未満、５５質量％以下、５０質量％以下、又は４０質量％以下であってよい。脂肪族ジイソシアネートの変性物の含有量は、上記含有量の合計を基準として、５質量％以上、７質量％以上、又は１０質量％以上であってよい。
【００３５】
プライマー塗膜用組成物は、芳香族ポリイソシアネート又はその変性物、及び脂肪族ジイソシアネートの変性物以外に、他の添加剤を更に含有してもよい。添加剤としては、可塑剤、湿潤分散剤、消泡剤、レオロジーコントロール剤、表面調整剤、密着性付与剤、光安定剤、触媒等が挙げられる。
【００３６】
プライマー塗膜用組成物の粘度は、作業性の観点、及び被塗物への密着性の観点から、２３℃において、好ましくは１５０００ｍＰａ・ｓ以下、より好ましくは１００００ｍＰａ・ｓ以下、更に好ましくは３０００ｍＰａ・ｓ以下、特に好ましくは１０００ｍＰａ・ｓ以下である。粘度は、単一円筒型回転粘度計（例えば、ビスメトロンＶＳ−Ａ１（芝浦システム（株）））によって測定することができる。
【００３７】
硬化剤は、例えばヒドロキシ化合物等の架橋剤を含有してよい。ヒドロキシ化合物は、ポリプロピレングリコール（ＰＰＧ）等のポリアルキレングリコール、ヒマシ油等の天然物由来のポリオール又はその変性物、炭素数２〜２０の多価アルコール、炭素数２〜２０の多価アルコール若しくは炭素数６〜２６の多価フェノールに炭素数２〜４のアルキレンオキサイドが付加されたポリオキシアルキレンポリオール、ポリテトラメチレンエーテルグリコール、ポリエステルポリオール、ポリカーボネートポリオール、ポリカプロラクトンポリオール、ポリジエンポリオール（ポリブタジエンポリオール等）、ポリジエンポリオールの水添物、アクリル系ポリオールなどであってよい。
【００３８】
ヒドロキシ化合物がポリアルキレングリコールである場合、ポリアルキレングリコールの数平均分子量（Ｍｎ）は、良好な接着性を得る観点から、好ましくは５０００以下、より好ましくは４０００以下、更に好ましくは３０００以下であり、１５００以下であってもよい。ポリアルキレングリコールの数平均分子量（Ｍｗ）は、例えば、２００以上、４００以上、又は１０００以上であってよい。
【００３９】
数平均分子量は、ポリスチレンを標準物質として、ゲルパーミエーションクロマトグラフィー（ＧＰＣ）を用いて測定される値を意味し、以下の条件で測定することができる。
装置：ＴＯＳＯＨ  ＨＣＬ−８３２０（東ソー（株）製）
カラム：ＴＳＫｇｅｌ  Ｇ４０００Ｈ＋Ｇ２５００Ｈ（７．５ｍｍＩ．Ｄ×３０ｃｍ）（東ソー（株）製）
検出器：ＲＩ
溶離液：ＴＨＦ
注入量：１００μＬ
流速：１．０ｍＬ／分
測定温度：４０℃
サンプル濃度：０．３ｗｔ／ｖｏｌ％
【００４０】
硬化剤に含まれる架橋剤の含有量は、硬化剤全量を基準として、８０質量％以上、８５質量％以上、又は９０質量％以上であってよく、１００質量％以下、又は９９．５質量％以下であってよい。
【００４１】
硬化剤は、架橋剤の他に、可塑剤；溶剤；触媒；炭酸カルシウム、タルク、カオリン、ゼオライト、ケイソウ土等の無機充填材；酸化クロム、ベンガラ、酸化鉄、カーボンブラック、酸化チタン等の顔料；湿潤分散剤、レオロジーコントロール剤、光安定剤、消泡剤、表面調整剤、密着付与剤等の添加剤などを更に含有してもよい。
【００４２】
以上説明したプライマー塗膜用組成物（主剤）と、硬化剤とを含有する混合物を硬化させることにより、プライマー塗膜が得られる。すなわち、一実施形態に係るプライマー塗膜は、上述したプライマー塗膜用組成物及び硬化剤を含有する混合物の硬化物を含む。
【００４３】
一実施形態に係るプライマー塗膜の形成方法は、上述したプライマー塗膜用組成物セットにおける主剤及び硬化剤を混合する工程（混合工程）と、混合物を被塗物に塗布する工程（塗布工程）と、を備える。
【００４４】
混合工程において、硬化剤に対する主剤の混合比（主剤／硬化剤）は、質量比で、０．４以上、０．６以上、１以上であってよく、４以下、３以下、又は２以下であってよい。
【００４５】
硬化剤がヒドロキシ化合物を含有する場合、硬化剤中のＯＨ基に対する主剤中のＮＣＯ基の当量比（ＮＣＯ基／ＯＨ基）は、０．７以上、又は１．０以上であってよく、４．０以下、３．０以下、又は２．６以下であってよい。当量比（ＮＣＯ基／ＯＨ基）が上記範囲内であると、所望の可使時間、及び硬化物の物性が確保しやすくなる。また、当量比（ＮＣＯ基／ＯＨ基）が上記範囲内であると、プライマー塗膜（硬化物）と塗膜防水材（上塗り塗膜）との層間接着性も優れる。
【００４６】
混合工程では、主剤及び硬化剤に加えて、セメントを更に混合してもよい。セメントは公知のものが用いられてよい。セメントは、例えば、ポルトランドセメント（普通ポルトランドセメント、早強ポルトランドセメント、超早強ポルトランドセメント、中庸熱ポルトランドセメント、低熱ポルトランドセメント、耐硫酸塩ポルトランドセメント）、混合セメント（フライアッシュセメント、アルミナセメント）等であってよい。
【００４７】
セメントの配合量は、細かな目地部やクラック等における塗布を容易にする観点、及び湿気による発泡を抑制する観点から、主剤及び硬化剤の合計１００質量部に対して、好ましくは３０質量部以上、４０質量部以上、又は５０質量部以上であり、１００質量部以下、９０質量部以下、８０質量部以下、７５質量部以下、又は７０質量部以下であってよい。
【００４８】
塗布工程では、得られた混合物が硬化する前に、当該混合物を被塗物に塗布する。被塗物は特に限定されず、家屋又はビルディング等の建築物における壁面、床面等であってよい。本実施形態に係る主剤及び硬化剤の混合物は、十分な可使時間を有するため、手塗りによる塗布（手塗り塗工）にも適している。手塗りによる塗布には、スタティックミキサー、ダイナミックミキサー等の自動混合装置などの機械による塗布、ローラー、リシンガン、エアレスガン、刷毛等の道具を使用した塗布も含まれる。本実施形態に係る混合物は、スプレーによる塗布（スプレー塗工）がされてもよい。
【００４９】
上述したプライマー塗膜用組成物セットを用いることにより、プライマー塗膜（下塗り塗膜）及び塗膜防水材（上塗り塗膜）を備える積層体を得ることができる。一実施形態に係る積層体は、被塗物上に設けられたプライマー塗膜と、プライマー塗膜上に設けられた塗膜防水材と、を備える。プライマー塗膜は、上述したプライマー塗膜用組成物セットから得ることができる。被塗物は、上述した態様と同様である。
【００５０】
塗膜防水材は特に限定されないが、例えば、ポリウレタン製の塗膜防水材であってよい。ポリウレタン製の塗膜防水材は、一実施形態において、イソシアネート基末端プレポリマーを含有する主剤（塗膜防水材用主剤）と、硬化剤（防水塗膜用硬化剤）との混合物の硬化物であってよい。イソシアネート基末端プレポリマーは、例えばポリアルキレングリコール、ポリエーテルポリオール等を含有するポリオールと、ポリイソシアネートとの反応生成物であってよい。硬化剤は、上述したヒドロキシ化合物であってよく、芳香族ポリアミン、脂環族ポリアミン、脂肪族ポリアミン等のポリアミンであってもよい。
【００５１】
プライマー塗膜及び塗膜防水材（上塗り塗膜）を備える積層体の製造方法は、一実施形態において、被塗物上にプライマー塗膜を形成する工程と、プライマー塗膜上に塗膜防水材を形成する工程と、を備える。プライマー塗膜を形成する工程は、上述した、プライマー塗膜の形成方法における態様と同様である。
【００５２】
塗膜防水材を形成する工程は、塗膜防水材用主剤と塗膜防水材用硬化剤とを含有する混合物を得る工程（混合工程）と、プライマー塗膜上に混合物を塗布する工程（塗布工程）と、を備える。混合工程において、塗膜防水材用主剤及び塗膜防水材用硬化剤の混合比及び混合条件は、主剤及び硬化剤の種類に応じて適宜設定されてよい。塗布工程において、混合物をプライマー塗膜上に塗布する方法は、上述した、プライマー塗膜用組成物及び硬化剤を含有する混合物を被塗物上に塗布する方法と同様の方法であってよい。
【実施例】
【００５３】
以下、実施例により本発明を具体的に説明するが、本発明はこれらの実施例に限定されるものではない。
【００５４】
以下の表において、表中の略称は下記の成分を示す。
（芳香族ポリイソシアネート又はその変性物）
Ａ−１：４，４’−ジフェニルメタンジイソシアネート（製品名：ミリオネートＭＴ、東ソー（株）製（以下同様））
Ａ−２：４，４−ジフェニルメタンジイソシアネート（４５質量％）及び２，４’−ジフェニルメタンジイソシアネート（５５質量％）の混合物（製品名：ミリオネートＮＭ）
Ａ−３：ジフェニルメタンジイソシアネートのカルボジイミド変性物を含む組成物（製品名：ミリオネートＭＴＬ）
Ａ−４：ジフェニルメタンジイソシアネートをポリオールにより一部反応させ得られた変性物（製品名：コロネート１０５０）
Ａ−５：ジフェニルメタンジイソシアネートをポリオールにより一部反応させ得られた変性物（製品名：コロネート１０５７）
【００５５】
（脂肪族ジイソシアネートの変性物）
Ｂ−１、Ｂ−２、Ｂ−３、Ｂ−４：ヘキサメチレンジイソシアネートのイソシアヌレート体（それぞれ、製品名：コロネートＨＸ、コロネートＨＸＲ、コロネートＨＸＬＶ、コロネートＨＫ）
Ｂ−５：ヘキサメチレンジイソシアネートのアロファネート体及びヘキサメチレンジイソシアネートのイソシアヌレート体（ＨＤＩトリマー）の混合物（製品名：コロネート２７６０）
Ｂ−６：ヘキサメチレンジイソシアネートのアロファネート体（製品名：コロネート２７７０）
（可塑剤）
Ｃ−１：アジピン酸イソノニル（製品名：ＤＩＮＡ、田岡化学工業（株）製）
【００５６】
（架橋剤）
Ｄ−１：ジオール型ポリプロピレングリコール（Ｍｎ＝４００、製品名：アクトコールＤ−４００、三井化学ＳＫＣポリウレタン（株）製）
Ｄ−２：トリオール型ポリプロピレングリコール（Ｍｎ＝４００、製品名：アクトコールＴ−４００、三井化学ＳＫＣポリウレタン（株）製）
Ｄ−３：ジオール型ポリプロピレングリコール（Ｍｎ＝１５００、製品名：アクトコールＤ−１５００、三井化学ＳＫＣポリウレタン（株）製）
Ｄ−４：トリオール型ポリプロピレングリコール（Ｍｎ＝１５００、製品名：アクトコールＴ−１５００、三井化学ＳＫＣポリウレタン（株）製）
Ｄ−５：ヒマシ油（製品名：マルトクＡ、伊藤製油（株）製）
【００５７】
＜プライマー塗膜用組成物（主剤）の調製＞
実施例及び比較例においては、表１〜３に示す組成に基づき原料を混合して、下記に示す方法により、プライマー塗膜用組成物を得た。
まず、四つ口フラスコに所定の芳香族ポリイソシアネート又はその変性物と、脂肪族ジイソシアネートの変性物、及び可塑剤を仕込み、窒素ガス雰囲気下で、撹拌しながら１０〜３０℃で３０分間混合させて各主剤を得た。
【００５８】
＜低温貯蔵安定性の評価＞
調製したプライマー塗膜用組成物について、下記の方法により−１０℃における低温貯蔵性を評価した。容量３０ｍＬのサンプル瓶へ主剤を２０ｇ封入し、温湿度試験槽（商品名「ＨＩＦＬＥＸ  ＮＥＯ  ＦＸ―４１１Ｎ」、楠本化成（株））を用いて、−１０℃とした環境下で貯蔵し、目視にて結晶が観察されるまでの日数を評価した。結果を表１〜３に示す。観察期間は最大で９０日とし、９０日間結晶化しなかった（液状を保った）場合は、表において「９０日」と示す。３０日以上結晶化しない場合に、低温貯蔵安定性に優れているといえる。
【００５９】
【表１】
2020139150.tif 000003
【００６０】
【表２】
2020139150.tif 000004
【００６１】
【表３】
2020139150.tif 000005
【００６２】
＜可使時間の評価＞
上述した実施例に係るプライマー塗膜用組成物を主剤として、この主剤と、表４〜６に示す硬化剤とを混合して、混合物を得た。混合物の組成を表４〜６に示す。
主剤と硬化剤とを混合した後、混合物の２３℃での粘度が４０００ｍＰａ・ｓに達するまでの時間（分）をそれぞれ測定した。表４〜６において、主剤の種類として「１−１」と記載しているものは、上述した実施例１−１の主剤を用いたことを意味し、他の実施例においても同様である。また、「比１−３」は、「比較例１−３」の主剤を用いたことを意味する。
【００６３】
【表４】
2020139150.tif 000006
【００６４】
【表５】
2020139150.tif 000007
【００６５】
【表６】
2020139150.tif 000008
【００６６】
＜発泡有無の評価＞
２３℃、湿度５０％の空気循環型環境試験室内において、上述した主剤と硬化剤と、ポルトランドセメント粉（商品名「ポルトランドセメント」、太平洋セメント（株））とを、表７〜１０に記載の混合比（質量比）で混合して、混合物を下地（コンクリート板）に０．２ｋｇ／ｍ２塗布し、１日後の状態により発泡の有無を評価した。評価基準としては、目視観察により、発泡がなかったものをＡ、泡が発生したものをＢとした。表７〜１０において、主剤及び硬化剤の種類として「２−１」と記載しているものは、上述した実施例２−１の主剤及び硬化剤の組み合わせであることを意味し、他の実施例においても同様である。また、「比２−１」又は「比２−２」は、「比較例２−１」又は「比較例２−２」の主剤及び硬化剤の組み合わせであることを意味する。
【００６７】
＜接着性評価＞
２３℃、湿度５０％の空気循環型環境試験室内において、上述した主剤と、硬化剤と、ポルトランドセメント粉（商品名「ポルトランドセメント」、太平洋セメント（株））とを、表７〜１０に記載の混合比（質量比）で混合して、混合物を下地（コンクリート板）に塗布した試験片を作製した。上塗り材（商品名「ＨＣエコプルーフＥＴ」、保土谷建材（株））を幅３ｃｍの帯状とした不織布に含浸させて、これを混合物の塗布の翌日に試験片に重ねた。同様の方法にて、混合物の塗布から２日後に上塗り材を含浸させた不織布を重ねたもの、及び３日後に上塗り材を含浸させた不織布を重ねたもののそれぞれについて、１週間養生した。養生後、万能材料試験機（商品名「オートグラフＡＧＳ−Ｘ  １０Ｎ−１０ＫＮ」、島津製作所（株））を用いて、ＪＩＳ  Ｋ６８５４−２を参考に、帯状の不織布を１８０°方向へ引張り、試験片の剥離状態から接着性を評価した。評価基準としては、材料破壊が生じたものをＡ、材料破壊と界面剥離が混在したものをＢ、界面剥離が生じたものをＣとした。表中、実施例３−１９〜３−２４については、混合物塗布の翌日に混合物が硬化しなかったため、混合物塗布の２日後より評価した。
【００６８】
＜指触乾燥評価＞
２３℃、湿度５０％の空気循環型環境試験室内において、上述した主剤と硬化剤と、ポルトランドセメント粉（商品名「ポルトランドセメント」、太平洋セメント（株））とを、表７〜１０に記載の混合比（質量比）で混合して、混合物を下地（コンクリート板）に０．２ｋｇ／ｍ２塗布した。混合物の塗布から１６時間後に、塗布後の混合物を指で触れることにより乾燥の程度を評価した。評価基準としては、タックが全くないもの（上塗り材の施工が可能）をＡ、若干のタックがあるもの（上塗り材の施工は可能）をＢ、タックがあるもの（上塗り材の施工が困難）をＣとした。
【００６９】
【表７】
2020139150.tif 000009
【００７０】
【表８】
2020139150.tif 000010
【００７１】
【表９】
2020139150.tif 000011
【００７２】
【表１０】
2020139150.tif 000012